(57)【要約】【課題】  高い感度と低いカブリの優れた写真性能を有し、且つ生保存性及び画像保存性にも優れた光熱写真画像形成材料の提供。【解決手段】  支持体上に感光性ハロゲン化銀粒子、有機銀塩、還元剤及びバインダーを含有する感光層を有する光熱写真画像形成材料において、温度応答機能基を有するモノマー単位と、還元性基を有するモノマー単位とを含む高分子組成物を含有することを特徴とする光熱写真画像形成材料。【選択図】        なし【特許請求の範囲】
【請求項１】
支持体上に感光性ハロゲン化銀粒子、有機銀塩、還元剤及びバインダーを含有する感光層を有する光熱写真画像形成材料において、温度応答機能基を有するモノマー単位と、還元性基を有するモノマー単位とを含む高分子組成物を含有することを特徴とする光熱写真画像形成材料。
【請求項２】
前記高分子組成物が、下記一般式（１）で示されることを特徴とする請求項１に記載の光熱写真画像形成材料。
【化１】
2005257732.tif 000021
（式中、Ｒ0は炭素数３〜１２のアルキル基、Ｒ1〜Ｒ6は各々置換基を表し、ａ及びｂは各々モノマー単位の百分比を表し、ａ＋ｂ＝１００である。）
【請求項３】
前記感光層又は該感光層に隣接する層が、保護基が導入されたフタラジン化合物を含有することを特徴とする請求項１又は２に記載の光熱写真画像形成材料。
【請求項４】
前記感光層又は該感光層に隣接する層が、ポリハロメタン化合物を含有することを特徴とする請求項１〜３の何れか１項に記載の光熱写真画像形成材料。
【請求項５】
前記感光層又は該感光層に隣接する層が、還元剤を少なくとも２種含有し、且つ一方の還元剤に対する他方の還元剤の平米当たりの付き量が、モル数で２分の１以下であることを特徴とする請求項１〜４の何れか１項に記載の光熱写真画像形成材料。
【請求項６】
前記感光層又は該感光層に隣接する層が、バインダーを架橋する架橋剤として、イソシアナート化合物又はビニルスルホン化合物を含有することを特徴とする請求項１〜５の何れか１項に記載の光熱写真画像形成材料。
【発明の詳細な説明】
【技術分野】
【０００１】
本発明は熱現像により画像を形成する光熱写真画像形成材料に関するもので、特に高い感度と低いカブリを得ることができ、且つ保存性に優れた光熱写真画像形成材料に関する。
【背景技術】
【０００２】
Ｘ線撮影による医療画像診断の分野で、ドライ処理システムが普及している。
【０００３】
このシステムは、被写体を透過したＸ線エネルギーをイメージングプレート中の輝尽性蛍光体に吸収させ、紫外線、可視光線、或いは赤外線等で時系列的に輝尽性蛍光体を励起し、蓄積されたＸ線エネルギーを蛍光として放射させ、この蛍光を光電的に読みとって電気信号を得、得られた電気信号をレーザー光の強度に変換し、このレーザー光で光熱写真画像形成材料中の感光性ハロゲン化銀に潜像を形成させ、これを１００℃以上の温度で熱現像して被写体又は被検体のＸ線画像を可視画像として再生する。
【０００４】
従来からこのタイプの光熱写真画像形成材料は、色素で分光増感された高感度の感光性ハロゲン化銀粒子、有機銀塩及び還元剤を含む感光層と、該感光層に向けて照射した光が吸収されずに通過して支持体の界面や中間層や接着層等で乱反射するのを防ぐイラジエーション防止層（ＡＩ）層或いは支持体の反対側に設けるバッキング層（ＢＣ）から構成され、更には感光層の上やＢＣ層の上に取り扱い時に傷が付くのを防ぐための保護層が設けられている。
【０００５】
一般に光熱写真画像形成材料は、露光後加熱現像のみで画像を出すので処理が簡単であるが、定着工程がないので現像後の画像の保存性を向上させることが重要となっている。現像後の保存性向上のためには、高い温度で現像して画像が出るようにするのがよいのであるが、あまり高温にするとカブリが出易くなり、感度が低下する。そこで１２０℃±１０℃付近の温度で一般的には現像され、１４０±１０℃は難しかった。カブリを下げるためにメルカプト化合物を使用することが、例えば、特許文献１に開示されている。しかし、メルカプト化合物ではカブリ抑制の効果が少なく、高い感度が得にくく保存性も向上させるのに限度があった。現像処理後の読影時シャーカステン暴露による焼き出し銀の抑制に使用されるポリハロメタン化合物はカブリ抑制と生保存性に有効で、例えば、特許文献２に開示されているが、使用量が多いと感度が低下するため限度があった。保存性向上のために、バインダーの架橋剤として知られる化合物を使用する試みもされているが充分ではなかった。フェノール誘導体のある種の化合物は、特許文献３に開示されているようにカブリ、感度及び保存性等の改良によいとされているが充分ではなかった。
【特許文献１】特開２０００−１９６８１号公報  （第１〜２０頁）
【特許文献２】特開平９−３１９０２２号公報  （第１〜２２頁）
【特許文献３】特開２００３−７５９２号公報  （第１〜６頁）
【発明の開示】
【発明が解決しようとする課題】
【０００６】
本発明は上記実情に鑑みてなされたものであり、本発明の第１の目的は、写真性能において高い感度と低いカブリの優れた光熱写真画像形成材料を提供することにある。本発明の第２の目的は、現像前の保存性（生保存性と略す）と現像後の保存性（画像保存性と略す）に優れる光熱写真画像形成材料を提供することにある。
【課題を解決するための手段】
【０００７】
本発明の上記の目的は、下記各構成により達成される。
【０００８】
（請求項１）
支持体上に感光性ハロゲン化銀粒子、有機銀塩、還元剤及びバインダーを含有する感光層を有する光熱写真画像形成材料において、温度応答機能基を有するモノマー単位と、還元性基を有するモノマー単位とを含む高分子組成物を含有することを特徴とする光熱写真画像形成材料。
【０００９】
（請求項２）
前記高分子組成物が、下記一般式（１）で示されることを特徴とする請求項１に記載の光熱写真画像形成材料。
【００１０】
【化１】
2005257732.tif 000002
【００１１】
（式中、Ｒ0は炭素数３〜１２のアルキル基、Ｒ1〜Ｒ6は各々置換基を表し、ａ及びｂは各々モノマー単位の百分比を表し、ａ＋ｂ＝１００である。）
（請求項３）
前記感光層又は該感光層に隣接する層が、保護基が導入されたフタラジン化合物を含有することを特徴とする請求項１又は２に記載の光熱写真画像形成材料。
【００１２】
（請求項４）
前記感光層又は該感光層に隣接する層が、ポリハロメタン化合物を含有することを特徴とする請求項１〜３の何れか１項に記載の光熱写真画像形成材料。
【００１３】
（請求項５）
前記感光層又は該感光層に隣接する層が、還元剤を少なくとも２種含有し、且つ一方の還元剤に対する他方の還元剤の平米当たりの付き量が、モル数で２分の１以下であることを特徴とする請求項１〜４の何れか１項に記載の光熱写真画像形成材料。
【００１４】
（請求項６）
前記感光層又は該感光層に隣接する層が、バインダーを架橋する架橋剤として、イソシアナート化合物又はビニルスルホン化合物を含有することを特徴とする請求項１〜５の何れか１項に記載の光熱写真画像形成材料。
【発明の効果】
【００１５】
本発明の光熱写真画像形成材料によれば、高い感度と低いカブリの優れた写真性能を有し、且つ生保存性及び画像保存性にも優れている等の効果を有する。
【発明を実施するための最良の形態】
【００１６】
次に本発明を実施するための最良の形態について説明するが、本発明はこれにより限定されるものではない。
【００１７】
本発明の光熱写真画像形成材料は、通常は支持体上に少なくとも１層の感光層及び該感光層に隣接する層を設けた少なくとも２層以上の層構成からなる。上記光熱写真画像形成材料の感光層中には、分光増感色素で増感されてもよい感光性ハロゲン化銀粒子が含まれ、さらに該感光層又はその隣接層には銀源となる有機銀塩、該有機銀塩を現像して銀画像を形成するための還元剤が含有され、また本発明の特徴である高分子組成物が含有される。上記光熱写真画像形成材料の感光層やその感光層の隣接層には、熱現像反応の場を提供する親水性又は疎水性バインダーが含有される。上記の光熱写真画像形成材料において必要によりイラジエーション防止用又はハレーション防止用の染料を含有するＡＩ層又はＢＣ層が設けられ、上記感光層又はＢＣ層上には保護層が設けられる。
【００１８】
以下、本発明の光熱写真画像形成材料に含有される高分子組成物、フタラジン化合物、ポリハロメタン化合物、有機銀塩、還元剤、感光性ハロゲン化銀粒子、増感色素、バインダー、架橋剤、その他について順次説明する。
【００１９】
（高分子組成物）
本発明に係る高分子組成物は、温度変化により親水性と疎水性の変化を発現するモノマー単位、即ち温度応答機能基を有するモノマー単位と、還元性のビスフェノール単位、即ち還元性基を有するモノマー単位とを主成分として含み、必要により任意の他のモノマー単位を、モノマー単位の百分比で好ましくは５０以下、より好ましくは３０以下含むことができる。尚、本発明に係る高分子組成物における各モノマー単位の並べ方は、交互、ブロック又はランダムの何れの並び方であってもよい。上記温度応答機能基を有するモノマー単位としては、Ｎ−置換（メタ）アクリルアミド誘導体、ビニルメチルエーテルのうち少なくとも１種を用いることが好ましい。Ｎ−置換（メタ）アクリルアミド誘導体としては、例えば、Ｎ−イソプロピルアクリルアミド、Ｎ−イソプロピルメタクリルアミド、Ｎ−ｎ−プロピルアクリルアミド、Ｎ−ｎ−プロピルメタクリルアミド、Ｎ−エチルアクリルアミド、Ｎ−エチルメタクリルアミド、Ｎ−シクロプロピルアクリルアミド、Ｎ−シクロプロピルメタクリルアミド、Ｎ，Ｎ−ジエチルアクリルアミド、Ｎ−メチル−Ｎ−エチルアクリルアミド、Ｎ−メチル−Ｎ−イソプロピルアクリルアミド、Ｎ−メチル−Ｎ−ｎ−プロピルアクリルアミド、Ｎ−アクリロイルピペリジン等より選ばれる少なくとも一種が好ましく、特にＮ−イソプロピルアクリルアミドが好ましい。還元性のビスフェノール単位を含むモノマーは、ヒンダードフェノール基を有するモノマーが、好ましくは、２，２′−メチレンビス（４−アルキル−６−アルキルフェノール）構造を基本骨格とするものであり、上記アルキルが炭素数１〜１２の直鎖又は分枝のアルキル構造であるものが好ましく、モノマーとしては、４又は４′位にビニル基を導入したものが好ましい。また、本発明に係る高分子組成物において、必要により含有されてもよい任意の他のモノマー単位としては、例えばメチルメタクリレート、エチルメタクリレート、プロピルメタクリレート、ブチルメタクリレート、メチルアクリレーと、シクロヘキシルアクリレート等のモノマーのモノマー単位が挙げられる。
【００２０】
本発明に係る高分子組成物は、代表的には前記一般式（１）で示される。
【００２１】
前記一般式（１）において、置換基Ｒ0は炭素数３〜１２の直鎖又は分枝のアルキル基、例えば、イソプロピル基、ｔ−ブチル基等、Ｒ1〜Ｒ6は、各々置換基を表し、例えば各々水素原子、ハロゲン原子、それぞれ置換基を有してもよい炭素数１〜１６のアルキル（メチル基、エチル基、ｎ−プロピル基、ｉｓｏ−プロピル基、ｎ−ブチル基、ｔ−ブチル基、ｎ−ヘキシル基、ｎ−オクチル基、ｉｓｏ−オクチル基、ｎ−ドデシル基、アダマンチル基、シクロヘキシル基、シクロブチル基等）基、アルケニル基（プロペニル基、ブテニル基、ヘキセニル基等）、アルコキシ基（メトキシ基、エトキシ基、ブトキシ基、ヘキシルオキシ基等）、アリール基（フェニル基、ナフチル基、ピリジル基、キノリル基、イミダゾリル基、チアゾリル基、チアジアゾリル基等）等を表す。モノマーの重合方法は公知の任意の方法が使用できるが、ソープフリー乳化重合、乳化重合、分散重合、沈殿重合、逆相懸濁重合、マイクロエマルション重合等が好ましい。重合反応に使用される重合開始剤は通常の水溶性開始剤を使用できる。水溶性開始剤としては、例えば過硫酸カリウム、過硫酸アンモニウム等の過硫酸塩、２，２′−アゾビス（２−アミジノプロパン）二塩酸塩、アゾビスシアノ吉草酸等のアゾ系重合開始剤等が挙げられる。さらには、レドックス系開始剤としては、例えば、有機ハイドロパーオキサイド系開始剤／アスコルビン酸、有機ハイドロパーオキサイド系開始剤／鉄イオン、過硫酸塩／亜硫酸塩、過酸化水素／鉄イオン等の組み合わせ等を挙げることができる。グリシジルメタクリレートの様なエポキシ基を持つモノマーを使用する場合には、重合中の反応液中のｐＨの低下によるエポキシ基の開環を防ぐために、２，２′−アゾビス（２−アミジノプロパン）二塩酸塩を使用することが特に望ましい。また、必要に応じてリン酸塩や炭酸塩等を重合系のｐＨ緩衝剤として使用できる。また、重合物の分子量を調整する目的でドデシルメルカプタン等のラジカル連鎖移動剤を併用することができる。重合温度はモノマーの組成及び開始剤の種類によって異なるが、約４０〜９０℃の範囲が適当である。また、重合時間は同様にモノマー、開始剤、重合温度で異なるものであるが、一般に１〜１０時間が適当である。尚、高分子組成物中に含めてもよい他の任意のモノマー単位としては、例えばメチルアクリレート、エチルアクリレート、プロピルアクリレート、ブチルアクリレート、メチルメタクリレート、エチルメタクリレート、プロピルメタクリレート、ブチルメタクリレート、シクロヘキシルアクリレート等のモノマー単位がある。
【００２２】
具体的高分子組成物の例を下記に示す。
【００２３】
【化２】
2005257732.tif 000003
【００２４】
【化３】
2005257732.tif 000004
【００２５】
【化４】
2005257732.tif 000005
【００２６】
上記高分子組成物の使用量は、平米当たり１ｍｇ〜５０ｇ、好ましくは１０ｍｇ〜１０ｇの範囲で使用するのが好ましい。添加方法は、水、アルコール（例えば、メタノール、エタノール、イソブチルアルコール等）、ケトン類（例えば、アセトン、メチルエチルケトン、イソブチルケトン等）、芳香族有機溶媒（例えば、トルエン、キシレン等）に溶解して添加しても良いし、微粒子にして分散添加してもよい。この場合は、ジェットミル分散、超音波分散やホモジナイザー分散を行い、１μｍ以下の微粒子にして必要に応じて界面活性剤や粘度調節剤を加えて水や有機溶媒に分散して添加することもできる。
【００２７】
（フタラジン化合物）
保護基を導入したフタラジン化合物は、フタラジン環の窒素原子の一方に各種置換基を導入して得ることができる。
【００２８】
好ましい保護基を導入したフタラジン化合物（以下単にフタラジン化合物と略す）は一般式（２）で示すことができる。
【００２９】
【化５】
2005257732.tif 000006
【００３０】
式中、置換基Ｒ1はアルキル基、アルキルカルボキシオキシ基、アルキルカルボニルオキシ基、Ｒ2〜Ｒ7は、各々ハロゲン原子、シアノ基、ヒドロキシ基、それぞれ置換基を有してもよいアルキル基、アルケニル基、アキニル基、アルコキシ基、芳香族基、ヘテロ環基を表す。置換基の機能として拡散性を制御する基、非拡散性基、拡散性基、吸着性基、酸性基等の基であってもよい。アルキル基、アルケニル基、アルキニル基、アルコキシ基の炭素数は、１〜６０が好ましく、特に好ましくは、１〜４０である。炭素数が多いとカブリ抑制、色調や保存性において良い効果が得れなくなる。Ｘはアニオンを表し、例えば、塩素イオン、臭素イオン、４フッ化ホウ素イオン、パークロレートイオン等のイオンである。これらの置換基は、ポルフィリン環上の置換基と同様な置換基でもよい。フタラジンの合成方法は、ＷＯ９６／０５１７６Ａ号明細書を参考に合成することができる。保護基の導入方法は、米国特許第６，６０５，４１８号及び同第６，６３０，２９１号等の各明細書を参考にして合成することができる。好ましいフタラジン化合物の具体例を下記に示す。
【００３１】
【化６】
2005257732.tif 000007
【００３２】
（ポリハロメタン化合物）
本発明に使用するポリハロメタン化合物は、１個の分子の中に、トリハロメタン基を少なくとも１個有する化合物であり、脂肪族基上に置換されたり、芳香族環やヘテロ環に置換されている。芳香族環やヘテロ環は２価の連結基を介して更に芳香族環やヘテロ環に連結してもよい。芳香族環はフェニル基やナフタレン基が好ましく、これら環上にロゲン原子、例えば、塩素原子、臭素原子、フッ素原子、アルキル基、例えば、メチル基、エチル基、ブチル基、オクチル基、ドデシル基、オクタデシル基等、ヘテロ環基としては、例えば、ピリジン基、ピリミジン基、キノリン基、フラン環基、チオフェン環基、イミダゾール基、トリアゾール基、オキサゾール基、チアゾール基、チアジアゾール基、オキサジアゾール基等でこれら環上には、芳香族環と同様な置換基を有してもよい。また、芳香族環やヘテロ環上には、耐拡散性を付与するための基やハロゲン化銀への吸着を促進する基を置換してもよい。トリハロメタン基に隣接する基はスルホニル基やカルボニル基が好ましいが、直接芳香族環やヘテロ環上に結合してもよく、結合の方式は限定されない。芳香族環やヘテロ環は還元されて非アリール型の飽和環が特に好ましい。トリハロメタン基のハロゲン原子としては、臭素原子が好ましいが、塩素、フッ素、沃素でもよく、これらの組み合わせでもよい。好ましい構造を下記一般式（３）に示す。
【００３３】
【化７】
2005257732.tif 000008
【００３４】
式中、Ｘ1、Ｘ2及びＸ3は各々水素原子、ハロゲン原子、アシル基、アルコキシカルボニル基、アリールオキシカルボニル基、スルフォニル基、アリール基を表すが、少なくとも一つはハロゲン原子である。Ｌ1は−Ｃ（＝Ｏ）−、−ＳＯ−または−ＳＯ2−を表し、ｐは０又は１を表す。
【００３５】
Ｚ2で表される環は、飽和又は不飽和の単環又は縮環していてもよく、好ましくは炭素数６〜３０の単環又は二環の基（例えばフェニル、ナフチル等）であり、Ｚ2で表されるヘテロ環は、Ｎ、Ｏ又はＳの少なくとも一つの原子を含む３〜１０員の飽和もしくは不飽和のヘテロ環基であり、これらは単環であっても良いし、更に他の環と縮合環を形成してもよい。ヘテロ環基として好ましくは、縮合環を有していてもよい５〜６員の飽和又は不飽和ヘテロ環基であり、より好ましくは縮合環を有していてもよい５〜６員の芳香族ヘテロ環基である。更に好ましくは窒素原子を含む縮合環を有していてもよい５〜６員の飽和又は不飽和ヘテロ環基であり、特に好ましくは窒素原子を１〜４原子含む縮合環を有していてもよい５〜６員の不飽和ヘテロ環基である。このようなヘテロ環基におけるヘテロ環として、イミダゾール、ピラゾール、ピリジン、ピリミジン、ピラジン、ピリダジン、トリアゾール、トリアジン、インドール、ホスホレン、プリン、チアジアゾール、オキサジアゾール、キノリン、フタラジン、ナフチリジン、キノキサリン、キナゾリン、プテリジン、アクリジン、フェナジン、テトラゾール、チアゾール、オキサゾール、ベンズイミダゾール、ベンズオキサゾール、ベンズチアゾール、インドレニン、テトラザインデンであり、より好ましくはイミダゾール、ピリジン、ピリミジン、ピラジン、ピリダジン、トリアゾール、トリアジン、チアジアゾール、オキサジアゾール、キノリン、フタラジン、ナフチリジン、キノキサリン、キナゾリン、テトラゾール、チアゾール、オキサゾール、ベンズイミダゾール、ベンズオキサゾール、ベンズチアゾール、テトラザインデンであり、更に好ましくはイミダゾール、ピリジン、ピリミジン、ピラジン、ピリダジン、トリアゾール、トリアジン、チアジアゾール、キノリン、フタラジン、ナフチリジン、キノキサリン、キナゾリン、シンノリン、テトラゾール、チアゾール、ベンズイミダゾール、ベンズチアゾールであり、特に好ましくはピペリジン、ピペラジン、ピリジン、チアジアゾール、キノリン、ベンズチアゾールである。Ｚ2で表される環基は−Ｌ1−Ｃ（Ｘ1）、（Ｘ2）、（Ｘ3）の他に置換基を有していても良く、置換基として好ましくはアルキル基、アルケニル基、アリール基、アルコキシ基、アリールオキシ基、アシルオキシ基、アシル基、アルコキシカルボニル基、アリールオキシカルボニル基、アシルオキシ基、アシルアミノ基、アルコキシカルボニルアミノ基、アリールオキシカルボニルアミノ基、スルホニルアミノ基、スルファモイル基、カルバモイル基、スルホニル基、ウレイド基、リン酸アミド基、ハロゲン原子、シアノ基、スルホ基、カルボキシル基、ニトロ基、ヘテロ環基であり、より好ましくはアルキル基、アリール基、アルコキシ基、アリールオキシ基、アシル基、アシルアミノ基、アルコキシカルボニルアミノ基、アリールオキシカルボニルアミノ基、スルホニルアミノ基、スルファモイル基、カルバモイル基、ウレイド基、リン酸アミド基、ハロゲン原子、シアノ基、ニトロ基、ヘテロ環基であり、更に好ましくはアルキル基、アリール基、アルコキシ基、アリールオキシ基、アシル基、アシルアミノ基、スルホニルアミノ基、スル��ァモイル基、カルバモイル基、ハロゲン原子、シアノ基、ニトロ基、ヘテロ環基であり、特に好ましくはアルキル基、アリール基、ハロゲン原子である。Ｘ1、Ｘ2及びＸ3は好ましくはハロゲン原子、ハロアルキル基、アシル基、アルコキシカルボニル基、アリールオキシカルボニル基、カルバモイル基、スルファモイル基、スルホニル基、ヘテロ環基であり、より好ましくはハロゲン原子、ハロアルキル基、アシル基、アルコキシカルボニル基、アリールオキシカルボニル基、スルホニル基であり、更に好ましくはハロゲン原子、ハロアルキル基であり、特に好ましくはハロゲン原子である。ハロゲン原子の中でも好ましくは塩素原子、臭素原子、ヨウ素原子であり、更に好ましくは塩素原子、臭素原子であり、特に好ましくは臭素原子である。これらの化合物の具体例を以下に挙げる。
【００３６】
【化８】
2005257732.tif 000009
【００３７】
【化９】
2005257732.tif 000010
【００３８】
【化１０】
2005257732.tif 000011
【００３９】
【化１１】
2005257732.tif 000012
【００４０】
本発明で使用するフタラジン化合物、ポリハロメタン化合物及び後述のビスフェノール化合物、架橋剤等は、本発明の一般式（１）で示めされる化合物の１モルに対して１×１０-2〜１×１０3モル添加することが好ましい。添加する位置は、感光性ハロゲン化銀の存在する感光層に限定する必要がなく、隣接層や下引き層でもよい。添加する方法は、高分子組成物と同様な方法で添加することができる。
【００４１】
（有機銀塩）
本発明の光熱写真画像形成材料に含有される有機銀塩は還元可能な銀源であり、還元可能な銀イオン源を含有する有機酸、ヘテロ有機酸及び酸ポリマーの銀塩などが用いられる。また、配位子が、４．０〜１０．０の銀イオンに対する総安定定数を有する有機又は無機の銀塩錯体も有用である。銀塩の例は、Ｒｅｓｅａｒｃｈ  Ｄｉｓｃｌｏｓｕｒｅ第１７０２９及び２９９６３に記載されており、有機酸の塩として、例えば、没食子酸、シュウ酸、ベヘン酸、アラキジン酸、ステアリン酸、パルミチン酸、ラウリン酸等の塩等が挙げられる。
【００４２】
（還元剤）
本発明の光熱写真画像形成材料に含有される好ましい還元剤の例は、米国特許第３，７７０，４４８号、同第３，７７３，５１２号、同第３，５９３，８６３号等の各明細書、及びＲｅｓｅａｒｃｈ  Ｄｉｓｃｌｏｓｕｒｅ第１７０２９及び２９９６３に記載されており、次のものが挙げられる。
【００４３】
ビスフェノール類（例えば、ビス（２−ヒドロキシ−３−ｔ−ブチル−５−メチルフェニル）メタン、２，２−ビス（４−ヒドロキシ−３−メチルフェニル）プロパン）、紫外線感応性アスコルビン酸誘導体又は３−ピラゾリドン類等を挙げることができる。中でも特に好ましい還元剤は、ビスフェノール類である。ビスフェノール類としては、下記一般式（４）の（ａ）及び（４）の（ｂ）で表される化合物が挙げられる。
【００４４】
【化１２】
2005257732.tif 000013
【００４５】
式中、Ｒは水素原子、又は炭素原子数１〜１０のアルキル基（例えば、イソプロピル基、ブチル基、２，４，４−トリメチルペンチル基、２−メチル−３−ｔ−ブチル−プロピル基）、芳香族環基（例えば、フェニル基、ナフチル基、シクロペンタジエニル基、シクロヘキセニル基等）、又はヘテロ環基（フリル基、チオフェニル基、ピリジル基、オキサゾリル基、チアゾリル基等）を表し、Ｒａ1〜Ｒａ4 及びＲｂ1〜Ｒｂ4は炭素原子数１〜５の直鎖又は分枝のアルキル基（例えば、メチル、エチル、ｔ−ブチル等）を表す。
【００４６】
一般式（４）の（ａ）及び（４）の（ｂ）で表される化合物の具体例を以下に示す。ただし、本発明は、以下の化合物に限定されるものではない。
【００４７】
【化１３】
2005257732.tif 000014
【００４８】
【化１４】
2005257732.tif 000015
【００４９】
【化１５】
2005257732.tif 000016
【００５０】
上記ビスフェノール類の使用方法においては、前記感光層又は該感光層に隣接する層中に、還元剤として、２つのフェノール基がメチレン基で結合され、該結合基が水酸基に対してオルト位にある一般式（４）の（ａ）のビスフェノール化合物（ａ型）及びパラ位にある一般式（４）の（ｂ）のビスフェノール化合物（ｂ型）の２種を含むように使用することが好ましい。上記ａ型及びｂ型の２種のビスフェノール化合物を含む還元剤の使用量は、好ましくは銀１モル当り１×１０-2〜１０モル、特に１×１０-2〜１．５モルである。また、上記ａ型及びｂ型のビスフェノール化合物のうち、一方のビスフェノール化合物に対する他方のビスフェノール化合物の平米当たりの付き量が、モル数で２分の１が好ましく、より好ましくはａ型のビスフェノール化合物に対するｂ型のビスフェノール化合物の平米当たりの付き量が、モル数で２分の１〜１０００分の１であり、特に好ましくは１０分の１〜１００分の１である。
【００５１】
（感光性ハロゲン化銀粒子）
本発明の光熱写真画像形成材料の感光層中に含有される感光性ハロゲン化銀は、シングルジェット法若しくはダブルジェット法などの写真技術の分野で公知の任意の方法により、例えばアンモニア法、中性法、酸性法等の何れかの方法で予め調製し、次いで本発明の他の成分と混合して本発明に用いる組成物中に導入することができる。この場合に感光性ハロゲン化銀と有機銀塩の接触を充分に行わせるため、例えば感光性ハロゲン化銀を調製するときの保護ポリマーとして米国特許第３，７０６，５６４号、同第３，７０６，５６５号、同第３，７１３，８３３号、同第３，７４８，１４３号、英国特許第１，３６２，９７０号等の各明細書に記載されたポリビニルアセタール類などのゼラチン以外のポリマーを用いる手段や、英国特許第１，３５４，１８６号明細書に記載されているような感光性ハロゲン化銀乳剤のゼラチンを酵素分解する手段、又は米国特許第４，０７６，５３９号明細書に記載されているように感光性ハロゲン化銀粒子を界面活性剤の存在下で調製することによって保護ポリマーの使用を省略する手段等の各手段を適用することができる。
【００５２】
感光性ハロゲン化銀は、画像形成後の白濁を低く抑えるために、また良好な画質を得るために粒子サイズが小さいものが好ましい。平均粒子サイズで０．１μｍ以下、好ましくは０．０１〜０．１μｍ、特に０．０２〜０．０８μｍが好ましい。また、感光性ハロゲン化銀の形状としては特に制限はなく、立方体、八面体の所謂正常晶や正常晶でない球状、棒状、平板状等の粒子がある。また、感光性ハロゲン化銀組成としても特に制限はなく、塩化銀、塩臭化銀、塩沃臭化銀、臭化銀、沃臭化銀、沃化銀の何れであってもよい。
【００５３】
上記感光性ハロゲン化銀の量は感光性ハロゲン化銀及び前述の有機銀塩の総量に対し５０質量％以下、好ましくは２５〜０．１質量％、更に好ましくは１５〜０．１質量％の間である。上記の感光性ハロゲン化銀形成成分を用いて有機銀塩の一部を感光性ハロゲン化銀に変換させる工程の反応温度、反応時間、反応圧力等の諸条件は作製の目的にあわせ適宜設定することができるが、通常、反応温度は−２３〜７４℃、その反応時間は０．１秒〜７２時間であり、その反応圧力は大気圧に設定されるのが好ましい。
【００５４】
上記した各種の方法によって調製される感光性ハロゲン化銀は、例えば含硫黄化合物、金化合物、白金化合物、パラジウム化合物、銀化合物、錫化合物、クロム化合物又はこれらの組み合わせによって化学増感することができる。この化学増感の方法及び手順については、例えば米国特許第４，０３６，６５０号、英国特許第１，５１８，８５０号等の各明細書、特開昭５１−２２４３０号、同５１−７８３１９号、同５１−８１１２４号等の各公報に記載されている。また、ハロゲン化銀形成成分により有機銀塩の一部をハロゲン化銀に変換する際に、米国特許第３，９８０，４８２号明細書に記載されているように、増感を達成するために低分子量のアミド化合物を共存させてもよい。
【００５５】
また、これらの感光性ハロゲン化銀には、照度不軌や、階調調整のために元素周期律表の６〜１０族に属する金属、例えばＲｈ、Ｒｕ、Ｒｅ、Ｉｒ、Ｏｓ、Ｆｅ等のイオン、その錯体又は錯イオンを含有させることができる。特に元素周期律表の６〜１０族に属する金属のイオン又は錯体イオンを含有することが好ましい。上記の金属としては、Ｗ、Ｆｅ、Ｃｏ、Ｎｉ、Ｃｕ、Ｒｕ、Ｒｈ、Ｐｄ、Ｒｅ、Ｏｓ、Ｉｒ、Ｐｔ、Ａｕが好ましく、中でも印刷製版用感光材料に使用される場合はＲｈ、Ｒｅ、Ｒｕ、Ｉｒ、Ｏｓから選ばれることが好ましい。これらの金属は錯体の形で感光性ハロゲン化銀に導入できる。
【００５６】
金属のイオン又は錯体イオンの含有量としては、一般的には感光性ハロゲン化銀１モル当たり１×１０-9〜１×１０-2モルが適当であり、好ましくは１×１０-8〜１×１０-4モルである。これらの金属のイオン又は錯体イオンを提供する化合物は、感光性ハロゲン化銀粒子形成時に添加し、感光性ハロゲン化銀粒子中に組み込まれることが好ましく、感光性ハロゲン化銀粒子の調製、つまり核形成、成長、物理熟成、化学増感の前後のどの段階で添加してもよいが、特に核形成、成長、物理熟成の段階で添加するのが好ましく、更には核形成、成長の段階で添加するのが好ましく、最も好ましくは核形成の段階で添加する。添加に際しては、数回に渡って分割して添加してもよく、感光性ハロゲン化銀粒子中に均一に含有させることもできるし、特開昭６３−２９６０３号、特開平２−３０６２３６号、同３−１６７５４５号、同４−７６５３４号、同６−１１０１４６号、同５−２７３６８３号等の各公報に記載されている様に粒子内に分布を持たせて含有させることもできる。好ましくは粒子内部に分布をもたせることができる。これらの金属化合物は、水或いは適当な有機溶媒（例えば、アルコール類、エーテル類、グリコール類、ケトン類、エステル類、アミド類）に溶解して添加することができるが、例えば金属化合物の粉末の水溶液もしくは金属化合物とＮａＣｌ、ＫＣｌとを一緒に溶解した水溶液を、粒子形成中の水溶性銀塩溶液又は水溶性ハライド溶液中に添加しておく方法、或いは銀塩溶液とハライド溶液が同時に混合されるとき第３の水溶液として添加し、３液同時混合の方法で感光性ハロゲン化銀粒子を調製する方法、粒子形成中に必要量の金属化合物の水溶液を反応容器に投入する方法、或いは感光性ハロゲン化銀調製時に予め金属のイオン又は錯体イオンをドープしてある別の感光性ハロゲン化銀粒子を添加して溶解させる方法等がある。特に、金属化合物の粉末の水溶液もしくは金属化合物とＮａＣｌ、ＫＣｌとを一緒に溶解した水溶液を水溶性ハライド溶液に添加する方法が好ましい。粒子表面に添加する時には、粒子形成直後又は物理熟成時途中もしくは終了時又は化学熟成時に必要量の金属化合物の水溶液を反応容器に投入することもできる。
【００５７】
（分光増感色素）
本発明に使用する分光増感色素は、必要により例えば特開昭６３−１５９８４１号、同６０−１４０３３５号、同６３−２３１４３７号、同６３−２５９６５１号、同６３−３０４２４２号、同６３−１５２４５号等の各公報、米国特許第４，６３９，４１４号、同第４，７４０，４５５号、同第４，７４１，９６６号、同第４，７５１，１７５号、同第４，８３５，０９６号等の各明細書に記載された増感色素が使用できる。本発明に使用される有用な増感色素は例えばＲｅｓｅａｒｃｈ  Ｄｉｓｃｌｏｓｕｒｅ  Ｉｔｅｍ１７６４３IV−Ａ項（１９７８年１２月ｐ．２３）、同Ｉｔｅｍ１８３１Ｘ項（１９７８年８月ｐ．４３７）に記載もしくは引用された文献に記載されている。特に各種スキャナー光源の分光特性に適した分光感度を有する増感色素を有利に選択することができる。例えば特開平９−３４０７８号、同９−５４４０９号、同９−８０６７９号等の各公報に記載の化合物が好ましく用いられる。
【００５８】
（バインダー）
本発明の光熱写真画像形成材料の感光層又は非感光層に用いられるバインダーは高分子のバインダーが用いられ、該高分子のバインダーとしては、感光性ハロゲン化銀、有機銀塩、還元剤が反応する場として好ましい素材、熱消色染料が８０〜２００℃以下の熱で消色する反応に好ましい素材、或いは塩基発生前駆体が熱により速やかに塩基を発生するような素材が選択される。上記高分子のバインダーとしては、例えばメタノールやエタノール等のアルコール類、メチルエチルケトンやアセトン等のケトン類、ジメチルスルホキシドやジメチルホルムアミド等を含む極性溶媒に溶解して用いられるポリマーと、水分散系ポリマーとがあり、本発明の光熱写真画像形成材料の高分子のバインダーとしては、いずれでもよい。また、好ましいポリマーの組成について更にガラス転移点が−２０〜８０℃が好ましく、特に−５〜６０℃が好ましい。ガラス転移点が高いと熱現像する温度が高くなり、低いとカブリが発生し易くなり、感度の低下や軟調になるからである。
【００５９】
上記極性溶媒等に溶解して用いられるポリマーとしては例えば、ヒドロキシエチルセルロース、カルボキシメチルセルロース、メチルセルロース、エチルセルロースなどのセルロース誘導体、デンプン及びその誘導体、ポリビニルアルコール、変性ポリビニルアルコール、ポリビニルブチラール、ポリアクリル酸ナトリウム、ポリエチレンオキシド、アクリル酸アミド−アクリル酸エステル共重合体、スチレン−無水マレイン酸共重合体、ポリアクリルアミド、アルギン酸ナトリウム、ゼラチン、カゼイン、ポリスチレン、ポリ酢酸ビニル、ポリウレタン、ポリアクリル酸、ポリアクリル酸エステル、スチレン−ブタジエン共重合体、アクリロニトリル−ブタジエン共重合体、塩化ビニル−酢酸ビニル共重合体、スチレン−ブタジエン−アクリル共重合体などが挙げられる。更に乾燥後、膜を形成したのち、その塗膜の平衡含水率の低いものが好ましく、特に含水率の低いものとして、例えばセルロースアセテート、セルロースアセテートブチレート、ポリ（メチルメタクリル酸）などのポリ（アクリル酸エステル）類、ポリ（アクリル酸）、ポリ（メタクリル酸）、ポリ（塩化ビニル）、コポリ（スチレン−無水マレイン酸）、コポリ（スチレン−アクリロニトリル）、コポリ（スチレン−ブタジエン）、ポリ（ビニルアセタール）類（例えば、ポリ（ビニルホルマール）及びポリ（ビニルブチラール））、ポリ（エステル）類、ポリ（ウレタン）類、フェノキシ樹脂、ポリ（塩化ビニリデン）、ポリ（エポキシド）類、ポリ（カーボネート）類、ポリ（ビニルアセテート）、セルロースエステル類、ポリ（アミド）類を挙げることができる。
【００６０】
（架橋剤）
バインダーは、単独で造膜することにより、下層や上層との接着を保持し、傷の付きにくい膜強度を得ることができるが、架橋剤を使用することにより更に膜接着や膜強度を高めることができる。架橋剤の使用は、下引層中に添加する方法、ＡＩ層、感光層、表面保護層、ＢＣ層、ＢＣ保護層等に添加して使用することができる。塗布液の安定性の観点から、塗布直前にスタチックミキサーを使用して添加することが好ましいが、塗布液の調製時に添加してもよい。好ましい架橋剤剤は、イソシアナート基又は、ビニルスルホニル基を有する架橋剤が好ましい。特に好ましい架橋剤はイソシアナート基又はビニルスルホニル基を少なくとも２個、より好ましくは３個有する多官能型架橋剤を挙げることができる。ビニルスルホニル化合物の合成方法は、特開２００３−００２８７４号公報を参考にすることができる。好ましい架橋剤としてＨ１〜Ｈ１３を下記に示す。
【００６１】
（Ｈ１）ヘキサメチレンジイソシアナート
（Ｈ２）ヘキサメチレンジイソシアナートの３量体
（Ｈ３）トリレンジイソシアナート
（Ｈ４）フェニレンジイソシアナート
（Ｈ５）キシリレンジイソシアナート
【００６２】
【化１６】
2005257732.tif 000017
【００６３】
（必要によりＡＩ層又はＢＣ層に使用される染料）
本発明の光熱写真画像形成材料に、必要により設けられるＡＩ層又はＢＣ層に用いられる染料としては画像露光光を吸収する染料であればよいが、好ましくは前述した米国特許第５，３８４，２３７号明細書等に記載される熱消色性染料が用いられる。用いられる染料が熱消色性でない場合は、使用量が光熱写真画像形成材料に画像障害を及ぼさない範囲に限定されるが、熱消色性染料であれば必要にして十分な量の染料を添加することができる。
【００６４】
（マット剤）
マット剤としては有機物及び無機物の何れでもよく、無機物のマット剤としては、例えばスイス特許第３３０，１５８号明細書に記載のシリカ、有機物としては、例えばスイス特許第３３０，１５８号明細書に記載のポリスチレン或いはポリメタアクリレート、米国特許第３，０７９，２５７号明細書に記載のポリアクリロニトリル、米国特許第３，０２２，１６９号明細書に記載のポリカーボネート等を用いることができる。
【００６５】
マット剤の形状は、定形、不定形どちらでも良いが、好ましくは定形で、球形が好ましく用いられる。マット剤の大きさはマット剤の体積を球形に換算したときの直径で表される。本発明においてマット剤の粒径とはこの球形換算した直径のことを示すものとする。本発明に用いられるマット剤は、平均粒径が０．５〜１０μｍであることが好ましく、更に好ましくは１．０〜８．０μｍである。又、粒子の単分散度は５０以下であることが好ましく、更に好ましくは４０以下であり、特に好ましくは２０以下となるマット剤である。ここで、粒子の単分散度は粒子径の標準偏差を粒子径の平均値で割り１００を掛けた数字で表される。本発明に係るマット剤の添加方法は、予め塗布液中に分散させて塗布する方法であってもよいし、塗布液を塗布した後、乾燥が終了する以前にマット剤を噴霧する方法を用いてもよい。
【００６６】
（支持体）
支持体としては、紙、合成紙、不織布、金属箔、プラスチックフィルムなどの支持体が使用可能であり、またこれらを組み合わせた複合シートを任意に用いてもよい。
【００６７】
〈画像露光〉
露光方法としては、特開平９−３０４８６９号公報、同９−３１１４０３号及び特開２０００−１０２３０号公報等に記載の方法によりレーザー露光することができる。
【００６８】
〈熱現像装置〉
光熱写真画像形成材料を現像する装置は、特開平１１−６５０６７号公報、同１１−７２８９７号及び同８４６１９号等の公報に記載の装置を使用することができる。
【実施例】
【００６９】
以下、本発明の実施例を説明するが、本発明の実施の態様はこれらにより限定されない。
【００７０】
実施例１
〈実施例用の高分子組成物の製造〉
温度応答機能基を有するモノマー（１）２ｇと還元性基を有するモノマー（２）５ｇを純水１００ｇに溶解した溶液を４つ口フラスコに入れ、５００ｒｐｍで攪拌しながら６０分間、７４℃にて窒素置換を行った。これに１０ｇの純水に溶解した重合開始剤２，２′−アゾビス（２−アミジノプロパン）二塩酸塩（和光純薬工業株式会社製）０．０６ｇを加え、同温度で２時間攪拌し、重合反応を行った。その後、ポリマー分散液を１５０００ｒｐｍで１５分の条件で遠心分離し、高分子組成物を沈殿させた。上澄み液を捨て、純水での再分散を３回繰り返して精製、洗浄して高分子組成物Ｖ−１を製造した。以下同様に所望の高分子組成になるようにモノマー比に応じた添加量を仕込むことにより実施例用の高分子組成物Ｖ−３、Ｖ−５、Ｖ−７、Ｖ−９及びＶ−１１を製造した。
【００７１】
【化１７】
2005257732.tif 000018
【００７２】
〈下引済み支持体の作製〉
厚さ１７５μｍのポリエチレンテレフタレート支持体の両面に８Ｗ／ｍ2・分のコロナ放電処理を施し、一方の面に下記下引塗布液ａ−１を乾燥膜厚０．８μｍになるように塗設し乾燥させて下引層Ａ−１を設け、また反対側の面に下記下引塗布液ｂ−１を乾燥膜厚０．８μｍになるように塗設し乾燥させて下引層Ｂ−１を設けた。
【００７３】
（下引塗布液ａ−１）
ブチルアクリレート（３０質量％）、ｔ−ブチルアクリレート（２０質量％）、スチレン（２５質量％）、２−ヒドロキシエチルアクリレート（２５質量％）の共重合体ラテックス液（固形分３０％）                                                ２７０ｇ
ヘキサメチレン−１，６−ビス（エチレンウレア）                      ０．８ｇ
水で１Ｌに仕上げる。
【００７４】
（下引塗布液ｂ−１）
ブチルアクリレート（４０質量％）、スチレン（２０質量％）、グリシジルアクリレート（４０質量％）の共重合体ラテックス液（固形分３０％）                ２７０ｇ
ヘキサメチレン−１，６−ビス（エチレンウレア）                      ０．８ｇ
水で１Ｌに仕上げる。
【００７５】
引き続き、下引層Ａ−１及び下引層Ｂ−１の上表面に、８Ｗ／ｍ2・分のコロナ放電を施し、下引層Ａ−１の上には、下記下引上層塗布液ａ−２を乾燥膜厚０．１μｍになる様に塗布乾燥して下引層Ａ−２を設け、下引層Ｂ−１の上には下記下引上層塗布液ｂ−２を乾燥膜厚０．８μｍになる様に塗布乾燥して帯電防止機能をもつ下引上層Ｂ−２を設けた。
【００７６】
（下引上層塗布液ａ−２）
ゼラチン                                             ０．４ｇ／ｍ2になる質量
シリカ粒子（平均粒径３μｍ）                                        ０．１ｇ
水で１Ｌに仕上げる。
【００７７】
（下引上層塗布液ｂ−２）
スチレンブタジエン共重合ラテックス液（固形分２０％）                  ８０ｇ
ポリエチレングリコール（質量平均分子量６００）                          ６ｇ
水で１Ｌに仕上げる。
【００７８】
〈ハロゲン化銀粒子乳剤Ａの調製〉
水９００ｍｌ中にイナートゼラチン７．５ｇ及び臭化カリウム１０ｍｇを溶解して温度２８℃、ｐＨを３．０に合わせた後、硝酸銀７４ｇを含む水溶液３７０ｍｌと（９８／２）のモル比の臭化カリウムと沃化カリウムを含む水溶液をｐＡｇ７．７に保ちながらコントロールドダブルジェット法で１０分間かけて添加した。硝酸銀の添加と同期してヘキサクロロイリジウムのナトリウム塩を１０-6モル／銀１モル添加した。その後４−ヒドロキシ−６−メチル−１，３，３ａ，７−テトラザインデン０．３ｇを添加しＮａＯＨでｐＨを５に調整して平均粒子サイズ０．０３６μｍ、投影直径面積の変動係数８％、〔１００〕面比率８７％の立方体沃臭化銀粒子を得た。この乳剤にゼラチン凝集剤を用いて凝集沈降させ脱塩処理後フェノキシエタノール０．１ｇを加え、ｐＨ５．９、ｐＡｇ７．５に調整して、ハロゲン化銀粒子乳剤Ａを得た。
【００７９】
〈水分散有機銀塩の調製〉
４７２０ｍｌの純水にベヘン酸１１１．４ｇ、アラキジン酸８３．８ｇ、ステアリン酸５４．９ｇを８０℃で溶解した。次に高速で攪拌しながら１．５モルの水酸化ナトリウム水溶液５４０．２ｍｌを添加し濃硝酸６．９ｍｌを加えた後、５５℃に冷却して有機酸ナトリウム溶液を得た。上記の有機酸ナトリウム溶液の温度を５５℃に保ったまま、前記ハロゲン化銀粒子乳剤Ａ（銀０．０３８モルを含む）と純水４２０ｍｌを添加し５分間攪拌した。次に１モルの硝酸銀溶液７６０．６ｍｌを２分間かけて添加し、さらに２０分攪拌し、濾過により水溶性塩類を除去した。その後、濾液の電導度が２μＳ／ｃｍになるまで脱イオン水による水洗、濾過を繰り返し、所定の濃度まで水を加えて仕上げた。
【００８０】
《光熱写真画像形成材料の試料１０１〜１１４の作製》
前記下引層を施した支持体上に以下の各層を順次形成して表１の光熱写真画像形成材料の試料１０１〜１１４を作製した。尚、乾燥は各々４５℃，１分間で行った。
【００８１】
〈バック面側塗布〉
（ＢＣ層塗布）
バック面側には以下の熱消色性染料組成物の水溶液又は水分散体にさらに水に加えて調製した塗布液を以下の付き量なるように塗布乾燥してＢＣ層を形成した。
【００８２】
イナートゼラチン                                              １．８ｇ／ｍ2
染料Ｃ                                              １．２×１０-5モル／ｍ2
活性剤：Ｎ−プロピルオクチルスルホンアミド酢酸              ０．０２ｇ／ｍ2
ジヘキシルスルホ琥珀酸ナトリウム塩                          ０．０２ｇ／ｍ2
硬膜剤：１，２−ビス（ビニルスホンアミド）エタン            ０．０２ｇ／ｍ2
（ＢＣ保護層の塗布）
イナートゼラチン                                              １．１ｇ／ｍ2
硬膜剤：１，２−ビス（ビニルスホンアミド）エタン            ０．０１ｇ／ｍ2
活性剤：Ｎ−プロピルパーフロロオクチルスルホンアミド酢酸    ０．０２ｇ／ｍ2
マット剤（ＰＭＭＡ：平均粒子径５μｍ）                      ０．１２ｇ／ｍ2
〈感光層側塗布〉
（ＡＩ層の塗布）
バインダー：ＰＢＶ−１                                        ０．４ｇ／ｍ2
染料：Ｃ（ＢＣ層と同種）                                    ０．０２ｇ／ｍ2
（感光層の塗布）
感光層形成のため以下の組成物をメチルエチルケトン溶媒に溶解した塗布液を調製した。この塗布液を３５℃付近に保ち、以下の付き量になるように塗布乾燥した。銀量として１．２６ｇ／ｍ2になる量の調製液をポリマーバインダーと混合した。
【００８３】
バインダー：ＰＶＢ−１（ＡＩ層と同種）                        ２．６ｇ／ｍ2
高分子組成物：表１記載                                      ６２０ｍｇ／ｍ2
比較の組成物としてポリイソアクリルアミドホモポリマー（ＶＢ−０と略す）を使用した。
【００８４】
フタラジン化合物：表１記載                          ２．２×１０-4モル／ｍ2
ポリハロメタン化合物：表１記載                      １．２×１０-4モル／ｍ2
分光増感色素Ｄ                                          ２×１０-5モル／ｍ2
カブリ防止剤−１：ピリジニウムヒドロブロミドペルブロミド    ０．３ｍｇ／ｍ2
カブリ防止剤−２：イソチアゾロン                            １．２ｍｇ／ｍ2
還元剤：表１記載                                        ３．３ミリモル／ｍ2
比較還元剤（ＢＰ−０）としては、２，６−ジ−ｔ−ブチル−４−メチルフェノールを使用した。尚、ａ型及びｂ型の還元剤を併用するときには、ａ型を３ミリモル／ｍ2、ｂ型を０．３ミリモル／ｍ2使用した。
【００８５】
架橋剤：表１記載                                        ２×１０-5モル／ｍ2
比較架橋剤としてフェニルアミノエトキシトリメトキシシラン（Ｈ−０）を使用した。
【００８６】
（表面保護層塗布）
以下の組成物を加えて調製した塗布液を、以下の付き量になるように感光層上に塗布乾燥して表面保護層を形成した。
【００８７】
セルロースアセテートプロピオネート（ＣＡＰ）                  １．２ｇ／ｍ2
４−メチルフタル酸                                            ０．７ｇ／ｍ2
テトラクロロフタル酸                                          ０．２ｇ／ｍ2
テトラクロロフタル酸無水物                                    ０．５ｇ／ｍ2
シリカマット剤（平均粒径５μｍ）                              ０．５ｇ／ｍ2
界面活性剤Ｅ                                                  ０．１ｇ／ｍ2
【００８８】
【化１８】
2005257732.tif 000019
【００８９】
〈写真性能の評価〉
上記作製した１４種類の試料をそれぞれ５ｃｍ×１２ｃｍのサイズで５０枚づつ用意した後、２つに分け、一方を２３℃で４６％ＲＨの雰囲気下、８１０ｎｍの半導体レーザー露光用の感光計で露光し、露光後１３７℃で５秒間加熱現像し、これを室温下試料とした。また、別の一方は２３℃ＲＨ４６％で機密性のアルミ箔（厚さ１４μｍ）包装袋に減圧（１０ｈＰａ）熱シールし、更に断熱性の紙箱（中心層にナノサイズの空隙粒子を充填）の６０℃の恒温室に３日間保存した後、同様に露光、現像し、これを高温下試料とした。なお、レーザー露光及び現像処理は２５℃±１℃相対湿度５４％±１％に調湿した部屋で行った。
【００９０】
上記室温下試料の感度及びカブリを濃度計により測定して室温下試料の写真性能を評価し、その結果を表１に示した。また、上記高温下試料の感度及びカブリを同様に濃度計により測定して高温下試料の写真性能を生保存性として評価し、その結果を表１に示した。
【００９１】
なお、室温下試料の感度及び高温下試料（生保存性）の感度はカブリ濃度より０．３高い濃度を与える露光量の比の逆数で評価し、試料１０１の室温下試料の感度を基準（１００）として相対感度で表した。
【００９２】
更に画像保存性では、上記高温下試料を１１２００ルックスの輝度のシャウカステン上に１０時間放置した後のカブリ値を濃度計により測定し、その結果を表１に示した。
【００９３】
【表１】
2005257732.tif 000020
【００９４】
表１より、本発明の高分子組成物を使用すると現像時の写真性能（感度及びカブリ特性）が優れていて、且つ生保存性及び画像保存性が優れていることが分る。また、本発明の高分子組成物及びフタラジン、ポリハロメタン又はビスフェノール化合物を併用すると、或いはイソシアナート又はビニルスルホニル架橋剤で架橋されると熱現像時の写真性能、生保存性及び画像保存性が更に向上することが分かる。